(57)【要約】【課題】貯蔵安定性に優れ、かつ初期剥離強度、常態剥離強度、耐熱性に優れ、特にポリオレフィン基材の接着性に優れるポリクロロプレンラテックス接着剤組成物を提供する。【解決手段】クロロプレン単量体とエチレン性不飽和カルボン酸の共重合体と、非イオン系界面活性剤であるポリビニルアルコールを含有するカルボキシ変性クロロプレン共重合体ラテックス（a）、塩素化ポリオレフィン樹脂（b）、及び亜鉛華（c）を含有することを特徴とするポリクロロプレンラテックス接着剤組成物を構成とする。【選択図】なし【特許請求の範囲】
【請求項１】
クロロプレン単量体とエチレン性不飽和カルボン酸の共重合体と、非イオン系界面活性剤であるポリビニルアルコールを含有するカルボキシ変性クロロプレン系重合体ラテックス（a）、塩素化ポリオレフィン樹脂エマルジョン（b）、及び亜鉛華（c）を含有することを特徴とするポリクロロプレンラテックス接着剤組成物。
【請求項２】
前記カルボキシル変性クロロプレン系重合体ラテックス（a）１００質量部に対して、前記塩素化ポリオレフィン樹脂エマルジョン（b）１〜５０質量部、前記亜鉛華（c）０．５〜１０質量部、粘着付与樹脂１〜１００質量部、及び可塑剤１〜５０質量部を含有することを特徴とする請求項１記載のポリクロロプレンラテックス接着剤組成物。
【請求項３】
少なくとも一方の被着体がポリオレフィンである接着に使用されることを特徴とする請求項１又は２記載のポリクロロプレンラテックス接着剤組成物。
【発明の詳細な説明】
【技術分野】
【０００１】
本発明は、貯蔵安定性に優れ、かつ初期強度、常態剥離強度、耐熱性に優れ、特にポリオレフィン基材の接着性に優れるポリクロロプレンラテックス接着剤組成物に関する。
【背景技術】
【０００２】
ポリクロロプレンラテックスは、土木建築、合板、家具、靴、ウェットスーツなどの水系接着剤、労働作業用手袋、実験用手袋、医療用手袋、ゴム糸、風船などの浸漬成形品、土木、建築での防水用塗膜など、様々な分野で利用されている。水系接着剤は、水系であるため安全性が高く、コンタクト性を有し初期接着力に優れるという特徴がある。特に、ポリビニルアルコール（ＰＶＡ）を乳化剤に使用して製造されたポリクロロプレンラテックスは、配合安定性や、粘着性に優れているため、水系接着剤として利用されることが多い。
しかし、このように適応範囲の広いポリクロロプレンラテックス接着剤であっても、表面に極性基が存在しないポリオレフィンのような分極性の小さい物質は極めて接着が困難である。ポリオレフィン樹脂は耐水性、耐薬品性を有しかつ強靭であることから、電気絶縁材料や日用雑貨などの各種成形品の材料として幅広く用いられているため、ポリオレフィン樹脂の接着ができないと製品の製造工程が非常に制限され不便である。このような問題を解決するため、ポリクロロプレンラテックス接着剤を使ったいくつかの改良が検討されている。
【先行技術文献】
【特許文献】
【０００３】
例えば、特許文献１では、特定のゲル含有率であるポリクロロプレンラテックスを用いることで耐熱性を向上させた接着剤組成物が開示されているが、初期強度や常態剥離強度に改善の余地があった。
特許文献２では、ゲル含有率の異なるポリクロロプレンラテックスをブレンドし、かつカルボジイミド架橋剤を添加することで更に接着性を向上させた配合接着剤組成物が開示されているが、２種類のポリクロロプレンラテックスを配合するという煩雑な作業が必要であり、また、架橋剤を添加する必要があることから貯蔵安定性が不十分であった。
【特許文献１】特開２００２−２７５４４２号公報
【特許文献２】特開２０１１−０６３６７２号公報
【発明の概要】
【発明が解決しようとする課題】
【０００４】
本発明は、貯蔵安定性に優れ、かつ初期剥離強度、常態剥離強度、耐熱性に優れ、特にポリオレフィン基材の接着性に優れるポリクロロプレンラテックス接着剤組成物を提供することである。
【課題を解決するための手段】
【０００５】
すなわち本発明は、（１）クロロプレン単量体とエチレン性不飽和カルボン酸の共重合体と、非イオン系界面活性剤であるポリビニルアルコールを含有するカルボキシ変性クロロプレン系重合体ラテックス（a）、塩素化ポリオレフィン樹脂エマルジョン（b）、及び亜鉛華（c）を含有することを特徴とするポリクロロプレンラテックス接着剤組成物、（２）前記カルボキシル変性クロロプレン系重合体ラテックス（a）１００質量部に対して、前記塩素化ポリオレフィン樹脂エマルジョン（b）１〜５０質量部、前記亜鉛華（c）０．５〜１０質量部、粘着付与樹脂１〜１００質量部、及び可塑剤１〜５０質量部を含有することを特徴とする（１）記載のポリクロロプレンラテックス接着剤組成物、（３）  少なくとも一方の被着体がポリオレフィンである接着に使用されることを特徴とする（１）又は（２）記載のポリクロロプレンラテックス接着剤組成物である。
【発明の効果】
【０００６】
本発明のポリクロロプレンラテックス接着剤組成物は貯蔵安定性に優れ、かつ初期剥離強度、常態剥離強度、耐熱性に優れ、特にポリオレフィン基材の接着性に優れている。
従って、少なくとも一方の被着体がポリオレフィンであり、耐熱性が要求される接着用途、例えば自動車内装材として使用されるポリオレフィン基材とポリウレタンフォームなどの接着用として有用である。
【発明を実施するための形態】
【０００７】
以下、本発明を実施するための形態について、詳細に説明する。なお、本発明は、以下に説明する実施形態に限定されるものではない。
【０００８】
＜カルボキシル変性クロロプレン系重合体ラテックス（a）＞
ポリクロロプレンラテックスとは、ポリクロロプレンを、水中に分散させて得られるラテックス（エマルジョン）である。ポリクロロプレンとは、２−クロロ−１，３−ブタジエン（以下、クロロプレンと記す）の単独重合体、または、クロロプレン及びクロロプレンと共重合可能な単量体との共重合体である。
【０００９】
クロロプレンと共重合可能な単量体としては、例えば、２，３−ジクロロ−１，３−ブタジエン、１−クロロ−１，３−ブタジエン、硫黄、ブタジエン、イソプレン、スチレン、メタクリル酸及びそのエステル類、アクリル酸及びそのエステル類があり、必要に応じて２種類以上用いても良い。本発明では、クロロプレン重合体が、クロロプレンとエチレン性不飽和カルボン酸との共重合体であることが好ましい。エチレン性不飽和カルボン酸としては、メタクリル酸が最も好ましく、その仕込み量は、単量体の合計１００質量部のうち、カルボキシル基含有ビニル単量体が０．５〜１０質量部が好ましく、更には、１〜４質量部がより好ましい。カルボキシル基含有ビニル単量体を共重合させると、接着剤に酸化亜鉛や酸化マグネシウムといった金属酸化物を配合した時に、２価金属イオンとカルボキシル基の架橋が起こり、耐熱性や耐溶剤性といった接着性能を向上させることができる。０．５質量％に満たなければ、水系接着剤とした場合の耐熱接着強度が不足する場合があり、１０質量％を超える場合はポリクロロプレンラテックス組成物の貯蔵安定性が損なわれる場合がある。
【００１０】
カルボキシル変性クロロプレン系重合体ラテックス（a）のエチレン性不飽和カルボン酸量は、予めエチレン性不飽和カルボン酸の結合量が既知の試料を検量線に用いたガスクロマトグラフを測定することによって求められる。
【００１１】
カルボキシル変性クロロプレン系重合体ラテックスを得るためには、クロロプレン単独、またはクロロプレン及びクロロプレンと共重合可能な単量体を、ポリビニルアルコールの存在下で、重合開始剤、連鎖移動剤を用いて乳化重合し、所定の重合率となった際に重合停止剤を添加して重合を停止させればよい。
【００１２】
本発明では、クロロプレンの乳化重合に使用される乳化剤は、ポリビニルアルコール（ＰＶＡ）を必須とする。このＰＶＡとは、ビニルエステル単量体の単独重合体を、又はビニルエステル単量体及びそれと共重合可能な単量体の共重合体を、鹸化させることによって得られた重合体のことである。
【００１３】
ポリビニルアルコールの重合度は特に限定されるものでは無いが、カルボキシル変性クロロプレン系重合体ラテックスの安定性の観点から、重合率が１５０〜３０００であることが好ましく、２００〜７００であることが更に好ましい。
【００１４】
ポリビニルアルコールの含有量は、凍結乾燥させたカルボキシル変性クロロプレン系重合体ラテックスを裁断し、コンデンサー付属のナス形フラスコに入れ、熱水抽出した成分をＮＭＲ測定して求められる。
【００１５】
カルボキシル変性クロロプレン系重合体ラテックス（a）は公知の方法で製造することができ、例えば特開２０１３−１５９７４１号記載の方法に準じて合成することができる。
【００１６】
＜塩素化ポリオレフィン樹脂エマルジョン（b）＞
塩素化ポリオレフィン樹脂エマルジョンとは、ポリオレフィンを塩素化、または酸変性させた樹脂エマルジョンである。塩素化ポリオレフィン樹脂エマルジョンはポリクロロプレンラテックス接着剤組成物のポリオレフィン系樹脂に対する付着性を付与するための成分であり、カルボキシル変性クロロプレン系重合体ラテックス１００質量部に対して１〜５０質量部用いることが好ましく、１０〜４０質量部用いることがより好ましい。塩素化ポリオレフィン樹脂エマルジョンを添加しないとポリオレフィン系樹脂に対する良好な接着性が得られず、添加量が多いと耐熱性が低下し、またコストアップが避けられない。
【００１７】
前記塩素化ポリオレフィン樹脂エマルジョンの原料としては、結晶化ポリプロピレン、非結晶性ポリプロピレン、ポリブテン−１、低密度または高密度ポリエチレン、エチレン・プロピレン共重合物、エチレン・プロピレン・ジエン共重合物等である。
【００１８】
また、前記塩素化ポリオレフィン樹脂エマルジョンは、α,β―不飽和カルボン酸およびその無水物から選択される少なくとも一種のモノマーをグラフト重合した酸変性塩素化ポリオレフィン樹脂であることが好ましい。ここで使用されるα,β―不飽和カルボン酸およびその無水物としては、マレイン酸、イタコン酸、シトラコン酸、フマル酸、メサコン酸、アコニット酸、無水マレイン酸、無水イタコン酸、無水シトラコン酸、無水アコニット酸等が挙げられる。塩素化ポリオレフィン樹脂を酸変性させると、接着剤に酸化亜鉛や酸化マグネシウムといった金属酸化物を配合した時に、２価金属イオンとカルボキシル基の架橋が起こり、耐熱性や耐溶剤性といった接着性能を向上させることができる。
【００１９】
また、前記塩素化ポリオレフィン樹脂エマルジョンの塩素含有率は特に限定するものではないが、１０〜４０質量％であるのが好ましい。１０質量％未満であるとポリクロロプレンラテックスとの相溶性が悪くなる。４０質量％を超えるとポリオレフィン基材との密着性が悪くなる。
【００２０】
さらに、前記塩素化ポリオレフィン樹脂エマルジョンの界面活性剤としては、ノニオン性界面活性剤、アニオン性界面活性剤、カチオン性界面活性剤、両性界面活性剤が挙げられるが、接着剤組成物の貯蔵安定性の観点からノニオン性界面活性剤を用いるのが特に好ましい。
【００２１】
＜亜鉛華（c）＞
亜鉛華は接着剤組成物の接着強度、耐熱性を向上させるために添加するものである。
特に接着剤組成物内にカルボキシル基が含まれていると、２価金属イオンとカルボキシル基の架橋が起こるため、さらに耐熱性を向上させることができる。亜鉛華はポリクロロプレンラテックス１００質量部に対して０．５〜１０質量部、より好ましくは１〜５質量部の範囲で添加することができる。亜鉛華の添加量が少ないと耐熱性が低下する場合があり、亜鉛華の添加量が多い場合には、初期接着力が低下し、またコストアップが避けられない。
【００２２】
前記亜鉛華としては、特に公知の亜鉛華を使用することができるが、亜鉛華の数平均粒子径は特に０．１〜０．３μｍの範囲が好ましい。亜鉛華の数平均粒子径は、水中で超音波分散をした後に自然乾燥して得た亜鉛華粉末の、ＳＥＭ装置（ＦＥ―ＳＥＭ  ＳＵ６６００：日立ハイテクノロジーズ社製）による２００個の観察画像の定方向接線径（Ｆｅｒｅｔ径）の数平均値である。数平均粒子径が０．１μｍ未満の亜鉛華を用いると亜鉛華同士が凝集して、接着剤組成物中への均一分散が困難になるだけでなく、亜鉛華自体が飛散しやすくなるため取扱い性も低下する。また数平均粒子径が０．３μｍを超えると、接着強度が向上しない場合がある。
【００２３】
また本発明に特に有効な亜鉛華が有する比表面積は、１５〜２５ｍ２／ｇ以下の範囲である。ここで亜鉛華の比表面積は、亜鉛華を水中で超音波分散をした後に自然乾燥して得た粉末をサンプルとして、比表面積測定装置（モノソーブ：ＱＵＡＮＴＡＣＨＲＯＭＥ  ＩＮＳＴＲＵＭＥＮＴＳ社製）を用いてＪＩＳ−Ｚ８８３０に準拠して窒素を吸着質としたＢＥＴ法により測定した値である。亜鉛華の比表面積が１５ｍ２／ｇ未満であると、ポリクロロプレンラテックスや塩素化ポリオレフィン樹脂の架橋を促進できなくなり、得られる接着強度が向上しない場合がある。亜鉛華の比表面積が２５ｍ２／ｇを超えると、吸湿して亜鉛華自体の品質が劣化しやすい傾向があるため、工業的な生産に用いることが難しい。
【００２４】
前記数平均粒子径及び比表面積の条件を満たす亜鉛華としては、例えば無機亜鉛塩水溶液とアルカリ水溶液からなる反応液を攪拌反応槽内で反応させて得られる湿式製造法による亜鉛華分散液を例示することができる。なお、亜鉛華は均一混合しやすくするために、クロロプレンラテックスに添加する前に、予め水中に分散させておくこともできる。亜鉛華を水中に分散させるための乳化剤としては、一般的なアニオン系乳化剤が使用可能であり、例えばＤａｒｖａｎ  Ｎｏ．１（商品名、Ｒ．Ｔ．Ｖｅｒｄｅｒｂｉｌｔ  Ｃｏｍｐａｎｙ社製）等の市販品が挙げられる。
【００２５】
亜鉛華の市販品としては、大崎工業株式会社製ＡＺ−ＳＷ、井上石灰株式会社ＭＥＴＡ−Ｚ等が挙げられる。
【００２６】
本発明の接着剤組成物は、前記ポリクロロプレンラテックスおよび塩素化ポリオレフィン、亜鉛華に加えて各種添加剤を用いることができる。特に初期強度、常態剥離強度、耐熱性をさらに向上させ、ポリオレフィン基材に対する密着性を向上させるため、粘着付与樹脂１〜１００重量部、可塑剤１〜５０重量部を用いることが好ましい。
【００２７】
粘着付与樹脂は接着剤組成物の初期接着強度を向上させるために添加するものである。粘着付与樹脂はポリクロロプレンラテックス１００質量部に対して１〜１００質量部用いることが好ましく、２０〜７０質量部用いることがより好ましい。粘着付与樹脂の添加量が少ないと初期接着強度が低下し、添加量が多いと耐熱接着強度が低下する。
【００２８】
粘着付与樹脂の種類については特に限定するものではないが、ガムロジン、トールロジン、ウッドロジン、不均斉化ロジン、重合ロジン、これらロジンのグリセリンエステルやペンタエリスリトールエステル、これらの水素添加物などのロジン系樹脂、テルペンフェノール樹脂の水素添加物などのテルペンフェノール系樹脂、脂肪族系石油樹脂、脂環族系石油樹脂、芳香族系石油樹脂、共重合系石油樹脂、ジシクロペンタジエン系石油樹脂ピュアーモノマー系石油樹脂、これらの水素添加物などの石油系樹脂、スチレン系樹脂、クマロンインデン系樹脂、アルキルフェノール系樹脂、キシレン樹脂、ダンマル、コーパル、シェラック等が挙げられる。
【００２９】
粘着付与樹脂の市販品としては、テルペンフェノール樹脂エマルジョンである荒川化学工業株式会社製タマノルＥ−１００、タマノルＥ−２００ＮＴなどが挙げられる。
【００３０】
可塑剤は接着剤組成物の常態接着強度を向上させるために添加するものである。可塑剤はポリクロロプレンラテックス１００質量部に対して１〜５０質量部用いることが好ましく、５〜３０質量部用いることがより好ましい。可塑剤の添加量が少ないと常態接着強度が低下し、添加量が多いと耐熱接着強度が低下する。
【００３１】
可塑剤の種類については特に限定するものではないが、具体例としては、フタル酸ジメチル、フタル酸ジエチル、フタル酸ジブチル、フタル酸ジオクチル、フマル酸ジブチル、フマル酸ジイソブチル、アジピン酸オクチル、マレイン酸ジブチル、マレイン酸ビス（２−エチルヘキシル）、アゼライン酸ビス（２−エチルヘキシル）、セバシン酸ジブチル、セバシン酸ビス（２−エチルヘキシル）、ドデカン二酸ビス（２−エチルヘキシル）、アセチルクエン酸トリブチル、２,２,４−トリメチル−１,３−ペンタンジオールジイソブチレート、アロマオイルのような石油系炭化水素可塑剤等が挙げられる。
【００３２】
本発明の接着剤組成物には、前記各種添加剤の他、炭酸カルシウムやシリカなどの無機充填材、老化防止剤、加硫促進剤、界面活性剤、防腐剤、消泡剤、分散剤、レベリング剤、凍結安定剤等を適宜配合できる。
【００３３】
以下、実施例、比較例により本発明を更に説明するが、本発明はこれら実施例に限定されるものではない。
【実施例】
【００３４】
＜調整例１＞
[カルボキシル変性クロロプレン系重合体ラテックス（ａ）−１の製造]
内容積３リットルの反応容器を用い、窒素気流下で、純水１００質量部、ポリビニルアルコール（商品名「ＵＨＲ−２０Ｈ」けん化度７９ｍｏｌ％、重合度３８０、ユニチカ株式会社製）４．０質量部を仕込み、溶解後、撹拌しながらクロロプレン系単量体９８質量部、メタクリル酸２質量部、及びオクチルメルカプタン０．３質量部を添加した。これを４５℃に保持しながら、過硫酸カリウムと亜硫酸ナトリウムを開始剤として用い重合し、カルボキシル変性クロロプレン系重合体ラテックス（ａ）−１を得た。
【００３５】
＜実施例１＞
ポリクロロプレンラテックス（ａ）としてカルボキシル変性クロロプレン系重合体ラテックス（ａ）−１を１００質量部、塩素化ポリオレフィン樹脂エマルジョンとしてＥＷ−５３０３（東洋紡社製、商品名）３０質量部、亜鉛華としてＡＺ−ＳＷ（大崎工業株式会社製、商品名）１質量部、粘着付与樹脂としてタマノルＥ−１００（荒川化学工業株式会社製、商品名）５０質量部、可塑剤としてセバシン酸ジブチル１５質量部を添加し、実施例１のポリクロロプレンラテックス接着剤組成物を得た。
【００３６】
＜実施例２＞
表１に示す条件で、塩素化ポリオレフィン樹脂エマルジョンＥＷ−５３０３の代わりにＥＨ−８０１（東洋紡社製、商品名）３０質量部を添加した以外の、その他の条件は実施例１と同様の条件にて実施例２のポリクロロプレンラテックス接着剤組成物を得た。
【００３７】
＜実施例３〜４＞
表１に示す条件で、塩素化ポリオレフィン樹脂エマルジョンＥＷ−５３０３の添加量を変更した以外の、その他の条件は実施例１と同様の条件にて実施例３〜４のポリクロロプレンラテックス接着剤組成物を得た。
【００３８】
＜実施例５＞
表１に示す条件で、亜鉛華ＡＺ−ＳＷの添加量を変更した以外の、その他の条件は実施例１と同様の条件にて実施例５のポリクロロプレンラテックス接着剤組成物を得た。
【００３９】
＜実施例６〜７＞
表１に示す条件で、粘着付与樹脂タマノルＥ−１００の添加量を変更した以外の、その他の条件は実施例１と同様の条件にて実施例６〜７のポリクロロプレンラテックス接着剤組成物を得た。
【００４０】
＜実施例８〜９＞
表１に示す条件で、可塑剤セバシン酸ジブチルの添加量を変更した以外の、その他の条件は実施例１と同様の条件にて実施例８〜９のポリクロロプレンラテックス接着剤組成物を得た。
【００４１】
＜調整例２＞
[ポリクロロプレンラテックス（ｂ）−１の製造]
内容積３リットルの反応容器を用い、窒素気流下で、純水１００質量部、ロジン酸のカリウム塩（荒川化学工業株式会社製、商品名「ロンジス（登録商標）」）４．０質量部、水酸化カリウム１．０質量部、β―ナフタレンスルフォン酸ナトリウム塩（花王株式会社製、商品名「デモールＮＬ」）０．８質量部を仕込み、溶解後、撹拌しながらクロロプレン系単量体１００質量部ドデシルメルカプタン０．１質量部を添加した。これを１０℃に保持しながら、過硫酸カリウムと亜硫酸ナトリウムを開始剤として用い重合し、重合率が９０％に達したところでフェノチアジンの乳濁液を加えて重合を停止した。減圧下で未反応単量体を除去し、ロジン酸金属塩含有ポリクロロプレンラテックス（ｂ）−１を得た。
【００４２】
＜比較例１〜比較例７＞
表１に示す条件でそれぞれ接着剤組成物の調整を行ない、その他の条件は実施例１と同様の条件にてポリクロロプレンラテックス接着剤組成物を得た。
【００４３】
＜比較例８〜比較例９＞
表１に示す条件で、カルボキシル変性クロロプレン系重合体ラテックス（ａ）の代わりにロジン酸金属塩含有ポリクロロプレンラテックス（ｂ）−１を１００質量部添加した以外の、その他の条件は実施例１と同様の条件にてポリクロロプレンラテックス接着剤組成物を得た。
【００４４】
こうして得られたポリクロロプレンラテックス接着剤組成物につき、以下のとおり評価を行った。また、サンプルを作製し接着強度の評価を行った。結果を表１に示す。
【００４５】
＜貯蔵安定性＞
２３５ｇのポリクロロプレンラテックス接着剤組成物を胴径が１９．５ｃｍで２２５ｍｌのガラス容器に入れ密閉したものを１本用意する。これを４０℃で保存し、１週間毎２週間目まで中のポリクロロプレンラテックス接着剤組成物の外観の変化の確認、及び粘度変化を測定して記録した。
「粘度」
Ｂ型粘度計（ＲＢ−Ｌ８０型粘度計：東機産業株式会社製）を用いて、Ｎｏ．１ローター、６０秒、２５℃の条件で測定した３０ｒｐｍにおける粘度η３０を測定した。
【００４６】
＜サンプルの作製＞
帆布（２５×１５０ｍｍ）に３００ｇ（固形分）／ｍ２の各接着剤組成物（実施例１〜９、比較例１〜９）を、ポリプロプレン板（２５×１５０ｍｍ）に２００ｇ（固形分）／ｍ２の各接着剤組成物（実施例１〜９、比較例１〜９）をそれぞれ刷毛で塗布し、８０℃雰囲気下９分間乾燥した。その後、室温で１分間放置後に塗布面を張り合わせハンドローラーで圧着し、接着体を得た。各接着体について、以下の接着力評価試験を行った。
【００４７】
「初期剥離強度」
ローラー圧着１０分間後、引張り試験機を用い、引張り速度２００ｍｍ／ｍｉｎで１８０°剥離強度を測定した。
「常態剥離強度」
接着体を２３℃雰囲気下で５日間養生後、引張り試験機を用い、引張り速度２００ｍｍ／ｍｉｎで１８０°剥離強度を測定した。
「耐熱クリープ」
接着体を２３℃雰囲気下で５日間養生後、８０℃雰囲気下で１８０°方向に１００ｇ／２５ｍｍの荷重をかけ、２４時間後の剥離長さを測定した。
【００４８】
【表１】
2017222804.tif 000002
【００４９】
クロロプレン単量体とエチレン性不飽和カルボン酸の共重合体と、非イオン系界面活性剤であるポリビニルアルコールを含有するカルボキシ変性クロロプレン共重合体ラテックス（ａ）、塩素化ポリオレフィン樹脂（b）、亜鉛華（c）を含有する各実施例の接着剤組成物は初期強度、常態剥離強度、耐熱性のいずれも良好であった。一方、亜鉛華を含有しない比較例や塩素化ポリオレフィン樹脂を含有しない比較例、ロジン酸金属塩含有ポリクロロプレンラテックスを使用した比較例の各接着剤組成物は初期剥離強度、常態剥離強度、耐熱性、貯蔵安定性の全てを満たすことはできなかった。